(57)【特許請求の範囲】
【請求項１】
前主面及び後主面を有する基材を備える光学物品であって、
３以下であるＣＩＥ（１９７６）Ｌ＊ａ＊ｂ＊国際表色系において定義される表色係数ｂ＊を有し、
８７％以上の可視スペクトル内の相対光透過係数Ｔｖを有し、
前記前主面に到達する４２０ｎｍ〜４５０ｎｍの範囲の波長を有する光の８％〜３０％を遮断し、４００ｎｍ〜５００ｎｍの範囲の波長を有する光の透過を選択的且つ少なくとも部分的に遮断する吸収染料Ａである少なくとも１つの光学フィルタリング手段を備え、前記染料Ａは、
−  ４１５ｎｍ〜４２８ｎｍの範囲に、
−  ４０ｎｍ以下の半値全幅を示す、
吸収ピークを有し、
前記光学物品の吸収スペクトルは、範囲４００ｎｍ〜４３５ｎｍでの吸収への寄与が、範囲４３５ｎｍ〜４６０ｎｍ内よりも高く、
前記後主面及び前記前主面は、多層反射防止被膜で被膜され、可視領域での前記後主面及び前記前主面での平均光反射係数Ｒｖは、２．５％以下であり、
前記光学物品は、５００ｎｍ以上の波長で吸収ピークを有する少なくとも１つのカラーバランス染料Ｂを含む、
ものとして定義される光学物品。
【請求項２】
波長４６５ｎｍ〜４９５ｎｍの範囲の波長を有する光の少なくとも９５％を透過するものとして更に定義される、請求項１に記載の光学物品。
【請求項３】
８７％〜９８．５％、好ましくは８７％〜９７％、より好ましくは８７％〜９６％の範囲の可視スペクトル内の相対光透過係数Ｔｖを有する、請求項１又は２のいずれか一項に記載の光学物品。
【請求項４】
前記前主面に到達する４２０ｎｍ〜４５０ｎｍの範囲の波長を有する光の少なくとも１２％を遮断するものとして更に定義される、請求項１〜３のいずれか一項に記載の光学物品。
【請求項５】
４２０ｎｍ〜４５０ｎｍの範囲の波長を有する光を少なくとも部分的に遮断する少なくとも１つの光学フィルタリング手段を備える、請求項１〜４のいずれか一項に記載の光学物品。
【請求項６】
前記光学フィルタリング手段は、少なくとも１つの吸収染料及び／又はＵＶ吸収剤を含む、請求項５に記載の光学物品。
【請求項７】
少なくとも１つのカラーバランス構成要素を更に備える、請求項５又は６に記載の光学物品。
【請求項８】
前記多層反射防止被膜は、前記前主面に到達する４２０ｎｍ〜４５０ｎｍの範囲の波長を有する光の２．５％未満を遮断する、請求項１〜７のいずれか一項に記載の光学物品。
【請求項９】
少なくとも１つの主面で０．６％以下である平均光反射係数Ｒｖを可視領域において有する、請求項１〜８のいずれか一項に記載の光学物品。
【請求項１０】
前記後主面及び前記前主面において、０．６％以下である平均光反射係数Ｒｖを可視領域において有する、請求項１〜９のいずれか一項に記載の光学物品。
【請求項１１】
ＩＳＯ１３６６６：１９９８規格において定義される関数Ｗ（λ）により加重される、２８０ｎｍ〜３８０ｎｍの前記後主面での平均反射係数ＲＵＶが、入射角３５°で、５％未満である、請求項１〜１０のいずれか一項に記載の光学物品。
【請求項１２】
眼科レンズとして更に定義される、請求項１〜１１のいずれか一項に記載の光学物品。
【請求項１３】
３以下である、前記ＣＩＥ（１９７６）Ｌ＊ａ＊ｂ＊国際表色系で定義される表色係数ａ＊を有する、請求項１〜１２のいずれか一項に記載の光学物品。
【請求項１４】
−５以上、好ましくは−５〜−１の範囲の前記ＣＩＥ（１９７６）Ｌ＊ａ＊ｂ＊国際表色系において定義される表色係数ａ＊を有する、請求項１〜１３のいずれか一項に記載の光学物品。
【請求項１５】
光毒性青色光からユーザの目の少なくとも一部を保護するための、請求項１〜１４のいずれか一項に記載の光学物品の使用。
【発明の詳細な説明】
【技術分野】
【０００１】
本発明は、光学分野に関し、より詳細には、好ましくは低レベルの黄色性、特に大部分は色無しの外観を有し、光毒性青色光の少なくとも部分を遮断し、任意選択的にＵＶ光から保護する光学手段を備えながら良好な透過性を有するものとして知覚される光学物品、好ましくは眼科レンズに関する。
【背景技術】
【０００２】
人間により知覚される可視光は概ね、３８０ｎｍ波長〜７８０ｎｍ波長の範囲、より詳細には４００ｎｍ〜７００ｎｍの範囲のスペクトルに及ぶ。約３８０ｎｍ〜約５００ｎｍの範囲のこのスペクトルの部分は、高エネルギー光、基本的に青色光に対応する。
【０００３】
多くの研究（例えば、Ｋｉｔｃｈｅｌ  Ｅ．，“Ｔｈｅ  ｅｆｆｅｃｔｓ  ｏｆ  ｂｌｕｅ  ｌｉｇｈｔ  ｏｎ  ｏｃｕｌａｒ  ｈｅａｌｔｈ”，Ｊｏｕｒｎａｌ  ｏｆ  Ｖｉｓｕａｌ  Ｉｍｐａｉｒｍｅｎｔ  ａｎｄ  Ｂｌｉｎｄｎｅｓｓ  Ｖｏｌ．９４，Ｎｏ．６，２０００又はＧｌａｚｅｒ−Ｈｏｃｋｓｔｅｉｎら，Ｒｅｔｉｎａ，Ｖｏｌ．２６，Ｎｏ．１．ｐｐ．１−４，２００６参照）では、青色光の部分が人間の目の健康、特に網膜に光毒性を有することが示唆されている。
【０００４】
ＩＳＯ８９８０−３規格：２００３（Ｅ）表Ｂ１には、Ｂ（λ）青色光危険関数が定義されている。
【０００５】
眼科光生物学研究（Ａｌｇｖｅｒｅ  Ｐ．Ｖ．ら，“Ａｇｅ−Ｒｅｌａｔｅｄ  Ｍａｃｕｌｏｐａｔｈｙ  ａｎｄ  ｔｈｅ  Ｉｍｐａｃｔ  ｏｆ  ｔｈｅ  Ｂｌｕｅ  Ｌｉｇｈｔ  Ｈａｚａｒｄ”，Ａｃｔａ  Ｏｐｈｔｈａｌｍｏ．Ｓｃａｎｄ．，Ｖｏｌ．８４，ｐｐ．４−１５，２００６）及び臨床試験（Ｔｏｍａｎｙ  Ｓ．Ｃ．ら，“Ｓｕｎｌｉｇｈｔ  ａｎｄ  ｔｈｅ  １０−Ｙｅａｒ  Ｉｎｃｉｄｅｎｃｅ  ｏｆ  Ａｇｅ−Ｒｅｌａｔｅｄ  Ｍａｃｕｌｏｐａｔｈｙ．Ｔｈｅ  Ｂｅａｖｅｒ  Ｄａｍ  Ｅｙｅ  Ｓｔｕｄｙ”，Ａｒｃｈ  Ｏｐｈｔｈａｌｍｏｌ．，Ｖｏｌ．１２２．ｐｐ．７５０−７５７，２００４）では、青色光への過度に長い又は強度な露出が、加齢黄斑変性症（ＡＲＭＤ）又は白内障等の深刻な眼科疾患を誘発し得ることが示されている。
【０００６】
別の近年の公開物Ａｒｎａｕｌｔ  Ｅ．，Ｂａｒｒａｕ  Ｃ．，Ｎａｎｔｅａｕ，Ｃ．Ｇｏｎｄｏｕｉｎ  Ｐ．，Ｂｉｇｏｔ  Ｋ．，Ｖｉｅｎｏｔ  Ｆ．，Ｇｕｔｍａｎ  Ｅ．，Ｆｏｎｔａｉｎｅ  Ｖ．，Ｖｉｌｌｅｔｔｅ  Ｔ．，Ｃｏｈｅｎ−Ｔａｎｎｏｕｄｊｉ  Ｄ．，Ｓａｈｅｌ  Ｊ．Ａ．，Ｐｉｃａｕｄ  Ｓ．：“Ｐｈｏｔｏｔｏｘｉｃ  ａｃｔｉｏｎ  ｓｐｅｃｔｒｕｍ  ｏｎ  ａ  ｒｅｔｉｎａｌ  ｐｉｇｍｅｎｔ  ｅｐｉｔｈｅｌｉｕｍ  ｍｏｄｅｌ  ｏｆ  ａｇｅ  ｒｅｌａｔｅｄ  ｍａｃｕｌａｒ  ｄｅｇｅｎｅｒａｔｉｏｎ  ｅｘｐｏｓｅｄ  ｔｏ  ｓｕｎｌｉｇｈｔ  ｎｏｒｍａｌｉｚｅｄ  ｃｏｎｄｉｔｉｏｎｓ”，Ａｕｇｕｓｔ  ２３，２０１３，ＰＬＯＳ  Ｏｎｅ．２０１３  Ａｕｇ  ２３；８（８）：ｅ７１３９８．ｄｏｉ：１０．１３７１／ｊｏｕｒｎａｌ．ｐｏｎｅ．００７１３９８．ｅＣｏｌｌｅｃｔｉｏｎ  ２０１３には、視覚色素であるＮ−レチニリデン−Ｎ−レチニルエタノールアミン（Ａ２Ｅ）の異なる濃度の感光性誘導体を有する、６時間にわたり培養された網膜色素上皮細胞の初代培養を使用した加齢黄斑変性症のｉｎ  ｖｉｔｒｏモデルでの生理学的照射条件での網膜光毒性の精密なスペクトルが定義されている。
【０００７】
したがって、特に上記文献に記載される危険性が増大する波長帯に関して、潜在的に有害な青色光への露出を制限することが推奨される。
【０００８】
このために、眼鏡装着者が両眼のそれぞれの前に、網膜への光毒性青色光透過を阻止又は制限する眼科レンズを装着することが賢明であり得る。そのようなレンズは、コントラスト感度の増大に起因して、視覚性能の増大を提供することもできる。
【０００９】
例えば、特許出願である国際公開第２００８／０２４４１４号パンフレットでは、吸収又は反射を通して、適する波長範囲の光を部分的に阻止する膜を備えるレンズにより、４００ｎｍ〜４６０ｎｍの青色光スペクトルの問題となる部分を少なくとも部分的にカットすることがすでに示唆されている。これは、黄色吸収染料を光学要素に組み込むことにより行うこともできる。
【００１０】
特許である米国特許第８３６０５７４号明細書には、４００ｎｍ〜４６０ｎｍの範囲の波長を有する光の５％〜５０％を遮断し、４６０ｎｍ〜７００ｎｍの範囲の波長を有する光の少なくとも８０％を透過し、１５以下の黄色度指数を示す選択的光波長フィルタを備える。
【００１１】
出願である国際公開第２０１４／１３３１１１号パンフレットには、比較的短い波長、特に４００ｎｍ〜４２０ｎｍ波長範囲の青色光へのユーザの目の露出を制限するように構成される、３５０ｎｍ〜３７０ｎｍの範囲の最大吸収ピークを有する１つ又は複数の紫外線吸収剤を含む光学材料が開示されている。
【００１２】
出願である国際公開第２０１３／０８４１７７号パンフレットには、光学基材を通して、少なくとも５％の阻止率で可視光スペクトル内の入射光の４３０ｎｍ〜４６５ｎｍを中心とする１０ｎｍ〜７０ｎｍの範囲内の帯域幅を有する波長の少なくとも１つの選択された範囲の透過を選択的に阻止するように構成される選択的フィルタリング手段が提供された光学基材を備え、選択的光学フィルタリング手段は、上記少なくとも１つの選択された波長範囲外の可視スペクトルの入射光の少なくとも８％を透過させるように更に構成される、光学デバイスが記載されている。
【００１３】
有害な青色可視光を部分的に拒絶する反射防止被膜を有するレンズが、市場で発売されている。それらのレンズは、反射防止被膜が可視範囲内で低反射を有するため、高レベルの透過性（９７％超）を維持する。このレベルの透過性では、装着者は、小さな透過性損失にも敏感であり、現在のトレンドは、透過性、すなわち透明性を上げることである。
【発明の概要】
【発明が解決しようとする課題】
【００１４】
上記に鑑みて、ユーザ又は装着者の観点に基付いて良好な透明性及び美観性を保ちながら、有害な青色光を少なくとも部分的に遮断し、有害なＵＶ光から保護することが可能な光学物品が必要とされている。
【００１５】
光学物品が、比較的狭い範囲の青色スペクトルを選択的に遮断する、すなわち、目に有害な青色スペクトルの部分のみを遮断し、低レベルの黄色性を示すことも望ましい。光学物品は、外部観察者から略無色として知覚されるべきである。
【００１６】
別の目的は、光学物品が眼科システムである場合、有害な波長からの満足のいく装着者保護及び装着者の満足の両方を得ることである。これに関して、光学物品は、可視性に関して装着者に高い快適性を提供すべきであり、好ましくは、防眩性及び／又はコントラスト改善を有する。許容可能な全体光透過レベルも必要とされるとともに、ユーザにとって許容可能な色知覚も必要とされ、すなわち、光学物品は装着者の色覚を劇的に損なうべきではない。
【課題を解決するための手段】
【００１７】
本発明者らは、より低い透過性を有するが、それと引き換えに、改善された黄色レベルを有する、すなわち、光学物品を透過する光の黄色レベルを低減する光学物品を提供することにより、これらの目的を達成可能なことを見出した。この発見は、通常、透明性が最良のレンズは、透過性が最高のレンズであると見なされる眼科光学分野での一般知識とは対照的である。実際には、実験部分は、透明度の点において使用者により高い表記を有するレンズが、最も低い黄色残留色合いを有するが、この結果を達成するために、可視スペクトルで低い透過性を提示するものであることを示している。装着者が、透過性の低減よりも色の増大にはるかに敏感であるという予期しない発見は、本発明者らが新しい光学物品を提案することに繋がった。
【００１８】
本発明の必要性に対処し、従来技術の上記欠点を改善するために、本出願人は、前主面及び後主面を有する基材を備え、４以下である、ＣＩＥ（１９７６）Ｌ＊ａ＊ｂ国際表色系において定義されるような表色係数ｂ＊、可視スペクトルでの８７％以上の相対光透過係数Ｔｖを有し、上記前主面に到達する４２０ｎｍ〜４５０ｎｍの範囲の波長を有する光の少なくとも８％を遮断する光学物品を提供する。
【発明を実施するための形態】
【００１９】
本明細書で使用される場合、物品が表面に１つ又は複数の層又は被膜を備える場合、「層又は被膜を物品に成膜する」とは、層又は被膜が、物品の外面被膜の覆われていない（露出した）表面、すなわち、基材から最も離れた被膜に成膜することを意味する。
【００２０】
本明細書で使用される場合、基材／被膜「上」であるか、又は基材／被膜「上に」成膜した被膜は、（ｉ）基材／被膜の上に位置し、（ｉｉ）必ずしも基材／被膜に接触する必要はなく、すなわち、１つ又は複数の中間被膜が基材／被膜と関連する被膜との間に介在し得（しかし、好ましくは上記基材／被膜に接触する）、（ｉｉｉ）必ずしも基材／被膜を完全に覆う必要がない被膜として定義される。「被膜１が被膜２の下にあると言える」場合、被膜２が被膜１よりも基材から離れていることを理解されたい。
【００２１】
本説明では、別段のことが指定される場合を除き、光学物品は、上記光学物品を通した像の観察が、像の品質に悪影響を及ぼさずに装着者又は観察者により知覚される場合、透明であると理解される。用語「透明」のこの定義は、別段のことが指定される場合を除き、本説明でそのように定性化される全ての物体に適用することができる。
【００２２】
本発明により光学物品は、好ましくは、透明な光学物品であり、特に光学レンズ又は光学ブランクであり、より好ましくは眼科レンズ又はレンズブランクである。
【００２３】
「眼科レンズ」という用語は、目を保護し、及び／又は視覚を矯正する眼鏡フレームに適合されるレンズを意味するのに使用される。上記レンズは、無限焦点レンズ、単焦点レンズ、二焦点レンズ、三焦点レンズ、累進多焦点レンズ、及びフレネル（Ｆｒｅｓｎｅｌ）レンズから選ぶことができる。眼科光学分野は本発明の好ましい分野であるが、本発明が、例えば、光学機器のレンズ、特に写真撮影又は天文学用のフィルタ、光学照準レンズ、目のバイザー、照明系、画面、グレージングの光学系等の青色波長のフィルタリングが有益であり得る他のタイプの光学要素に適用可能なことが理解される。
【００２４】
光学物品は、好ましくは、基材と、基材に被膜される少なくとも１つの層とを備える。光学物品が光学レンズである場合、少なくとも１つの層は基材の前主面、後主面、又は両面に被膜し得る。本明細書で使用される場合、基材の後面は、物品を使用するとき、装着者の目に最も近い面を意味することが意図される。後面は一般に凹面である。逆に、基材の前面は、物品を使用するとき、装着者の目から最も遠い面である。前面は一般に、凸面である。光学物品は平面レンズであることもできる。
【００２５】
基材は、本発明の意味では、被膜されていない基材を意味するものと理解されるべきであり、一般に２つの主面を有する。基材は特に、光学物品の形状、例えば、眼鏡に搭載されるように設計される眼科レンズの形状を有する光学的に透明な材料であり得る。これに関して、「基材」という用語は、光学レンズ、より詳細には眼科レンズの基本構成材料を意味するものと理解される。この材料は、１つ又は複数の被膜又は層の積層の支持体として機能する。
【００２６】
本発明の物品の基材は、無機物基材又は有機基材、例えば、一般に眼科業界で使用される眼科投球の透明材料から選ばれる熱可塑性又は熱硬化性プラスチックから作られる有機基材であり得る。
【００２７】
特に好ましいクラスの基材材料として言及されるのは、ポリカーボネート、ポリアミド、ポリイミド、ポリスルホン、ポリエチレンテレフタレート及びポリカーボネートのコポリマー、ポリノルボルネン等のポリオレフィン、ジエチレングリコールビス（アリルカーボネート）のポリマー及びコポリマー（例えば、ＰＰＧ  Ｉｎｄｕｓｔｒｉｅｓ社により商標名ＣＲ−３９（登録商標）下で市販されており、対応する市販のレンズは、ＥＳＳＩＬＯＲからのＯＲＭＡ（登録商標）レンズと呼ばれる）等のアルキレングリコールビスアリルカーボネートの重合化又は（共）重合化から生じる樹脂、ビスフェノールＡから誘導される等のポリカーボネート、ポリメチルメタクリラート（ＰＭＭＡ）等のアクリル（メタクリル）又はチオアクリル（チオメタクリル）ポリマー及びコポリマー、ウレタン及びチオウレタンポリマー及びコポリマー、エポキシポリマー及びコポリマー、エピスルフィドポリマー及びコポリマーである。
【００２８】
本発明による光学物品は、上記趣向面に到達する４２０ｎｍ〜４５０ｎｍの範囲の波長を有する光の少なくとも８％、好ましくは少なくとも１２％を遮断又はカットする。本願では、指定された波長範囲の入射光の「Ｘ％のブロック」は、その範囲内の幾つかの波長が完全に遮断されることを必ずしも意味しないが、それは可能である。むしろ、指定された波長範囲の入射光の「Ｘ％のブロック」は、その範囲内の上記光の平均でＸ％が透過しないことを意味する。本明細書で使用される場合、このようにして遮断された光は、光学物品の前主面に到達する光である。
【００２９】
上記指定した範囲内の波長での電磁スペクトルのこの減衰は、少なくとも２０％、又は少なくとも３０％、又は少なくとも４０％、又は少なくとも５０％、又は少なくとも６０％、又は少なくとも７０％、又は少なくとも８０％、又は少なくとも９０％、又は少なくとも９５％、又は少なくとも９９％、又１００％であり得る。一実施形態では、光学物品により遮断される４２０ｎｍ〜４５０ｎｍの範囲の波長を有する光の量は、８％〜５０％の範囲、より好ましくは１０％〜４０％の範囲、更に好ましくは１２％〜３０％の範囲である。
【００３０】
本発明による光学物品は、以下の値のうちの１つ以上の相対光透過係数Ｔｖを可視スペクトルにおいて有する：８７％、８８％、８９％、好ましくは９０％以上、より好ましくは９２％以上、よりよくは９５％以上。上記Ｔｖ係数は、好ましくは、８７％〜９８．５％、より好ましくは８７％〜９７％、更によりよくは８７％〜９６％の範囲である。別の実施形態では、Ｔｖは、８９％〜９８％の範囲、好ましくは９０％〜９７％の範囲である。
【００３１】
好ましくは、一般に、上記Ｔｖ値は９９％未満、好ましくは９８．５％以下、さらによりよくは９８％以下である。別の好ましい実施形態では、Ｔｖは、９７．５％以下、よりよくは９７％以下である。
【００３２】
Ｔｖ係数は、システムの「視感透過率」とも呼ばれ、標準ＮＦＥＮ１８３６に定義される等のものであり、範囲内の各波長での目の感度に従って加重され、Ｄ６５照明条件（昼光）下で測定される３８０ｎｍ〜７８０ｎｍ波長範囲での平均に関連する。
【００３３】
本発明による光学物品は、４以下、好ましくは３．５以下、より好ましくは３以下、更によりよくは２．５以下であり、一般では０以上である、ＣＩＥ（１９７６）Ｌ＊ａ＊ｂ国際表色系において定義されるような表色係数ｂ＊を有する。光学物品の低表色係数ｂ＊は、黄色い外観の制限又は非黄色性に相関付けることができる。実際に、ｂ＊軸上の正の値は黄色量を示し、一方、負の値は青色量を示す。
【００３４】
本発明による光学物品は、好ましくは−５以上且つ１未満であり、好ましくは−５〜−１の範囲、好ましくは０〜−２．５であるＣＩＥ（１９７６）Ｌ＊ａ＊ｂ＊国際表色系で定義される表色係数ａ＊を有する。
【００３５】
上記表色係数は、標準観測者１０°及び標準照明Ｄ６５を使用して、０°〜１５°の範囲、特に０°の入射角で光学レンズを透過する光の３８０ｎｍ〜７８０ｎｍで計算される。
【００３６】
幾つかの実施形態では、光学物品は、４２０ｎｍ〜４５０ｎｍの範囲の波長を有する入射光（青色光範囲内）を少なくとも部分的に遮断する、すなわち、光学物品の基材の少なくとも１つの幾何学的に画定される表面、好ましくは全主面を通る光毒性スペクトル範囲の透過を阻止する少なくとも１つの光学フィルタリング手段を備える。本説明では、別段のことが指定される場合を除き、光遮断は、０°〜１５°の範囲、好ましくは０°の入射角度を参照して定義される。
【００３７】
本発明によれば、入射角とは、眼科レンズ表面に入射する光線と、入射点での表面への法線により形成される角度である。光線は、例えば、国際表色ＣＩＥＬ＊ａ＊ｂ＊において定義される標準照明Ｄ６５等の照明光源である。一般に、入射角は０°（法線入射）から９０°（グレージング入射）まで変化する。入射角の有用範囲は０°〜７５°である。
【００３８】
本説明では、光学フィルタリング手段は、吸収により光透過を遮断する吸収フィルタ、例えば反射により光透過を遮断する干渉フィルタ、又は両方の組み合わせ（すなわち、吸収性及び干渉性の両方のフィルタ）であることができる。光学物品は、両方とも、４２０ｎｍ〜４５０ｎｍの範囲の波長を有する入射光を少なくとも部分的に遮断する少なくとも１つの吸収フィルタ及び少なくとも１つの干渉フィルタを備えることもできる。吸収フィルタに加えて干渉フィルタを使用することは、光学物品の美観を改善し得る。
【００３９】
別の実施形態では、光学物品は、選択された入射角範囲内で、光学物品の基材の少なくとも１つの幾何学的に画定された表面、好ましくは全主面への４２０ｎｍ〜４５０ｎｍの範囲の波長を有する入射光を少なくとも部分的に遮断する少なくとも１つの干渉フィルタを備える。干渉フィルタ、好ましくは４２０ｎｍ〜４５０ｎｍ範囲で反射により光透過を阻止するフィルタは一般に、通常、高屈折率材料及び低屈折率材料が交互になった離散層を成膜することにより製造される多層誘電積層である。個々の層厚、個々の層の屈折率、及び層反復数等の設計パラメータは、多層誘電積層の性能パラメータを決める。４２０ｎｍ〜４５０ｎｍ範囲の光を阻止するそのような干渉フィルタは、例えば、本出願人の名による出願である国際公開第２０１３／１７１４３４号パンフレット及び同第２０１３／１７１４３５号パンフレットに開示されており、これらは参照により援用される。
【００４０】
好ましい実施形態では、光学物品は少なくとも１つの吸収フィルタを備える。この場合、光学フィルタリング手段は、吸収染料及び／又はＵＶ吸収剤から選択することができる。本明細書で使用される場合、染料は、吸収染料は、顔料及び着色剤の両方を指し得、すなわち、溶媒にそれぞれ不溶性又は可溶性であることができる。
【００４１】
好ましい吸収フィルタは、電磁スペクトルの４２０ｎｍ〜４５０ｎｍ範囲で狭い吸収帯を有する。理想的には、上記吸収帯は約４３０ｎｍを中心とする。吸収帯は、好ましくは、４１０ｎｍ〜４５０ｎｍ波長範囲外の可視スペクトルの領域での吸収はゼロであるか、又はごく僅か（通常、５％未満）である。
【００４２】
好ましくは、光学フィルタリング手段は、４２０ｎｍ〜４５０ｎｍ範囲内の光を選択的に阻止する。本明細書で使用されるように、この手段は、４２０ｎｍ〜４５０ｎｍ範囲内の少なくともある程度の透過を阻止する場合、波長範囲を「選択的に阻止」するが、波長範囲外の可視波長の透過に影響するように特に構成される場合を除き、波長範囲外の可視波長の透過への影響は僅かであるか、又はない。
【００４３】
実際に、光学フィルタリング手段は、通常、吸収により４２０ｎｍ〜４５０ｎｍ範囲外の波長の入射光の透過を特定の程度まで阻止するように構成し得る。
【００４４】
幾つかの場合、青色スペクトルの比較的小さい部分、すなわち、４２０ｎｍ〜４５０ｎｍ領域を選択的にフィルタリングすることが特に望ましいことがある。実際に、青色スペクトルの多すぎる部分を遮断すると、暗所視及び「概日周期」と呼ばれるバイオリズムを調整するメカニズムに干渉するおそれがある。この実施形態では、光学フィルタリング手段は選択的に、光毒性青色光を遮断し、概日周期に関与する青色光を透過する。
【００４５】
好ましくは、光学物品は、４６５ｎｍ〜４９５ｎｍの範囲の波長を有する波長の少なくとも９５％を透過する。この透過率は、この範囲の各波長での目の感度に従って加重されない４６５ｎｍ〜４９５ｎｍ範囲内の透過光の平均である。別の実施形態では、光学フィルタリング手段は、４６５ｎｍ〜４９５ｎｍ範囲、好ましくは４５０ｎｍ〜５５０ｎｍ範囲内の光を吸収しない。
【００４６】
好ましい実施形態では、光学フィルタリング手段は、光学物品の光学透過率が以下の特徴（１）〜（３）の少なくとも１つ、好ましくはこれら３つの特徴を満たすように構成される：
（１）４３５ｎｍ波長での光学透過率は１０％以下、
（２）４５０ｎｍでの光学透過率は７０％以下、
（３）４８０ｎｍでの光学透過率は８０％以上。
【００４７】
吸収フィルタの場合、そのような特徴は、適切な吸収染料及び／又はＵＶ吸収剤を適切な濃度で使用することにより達成することができる。
【００４８】
本説明では、別段のことが指定されない限り、透過率／透過性は、０°〜１５°の範囲、好ましくは０°の入射角での０．７ｍｍ〜２ｍｍの範囲、好ましくは０．８ｍｍ〜１．５ｍｍの範囲の厚さの光学物品の中心で測定される。本明細書で使用される場合、透過光は、光学物品の前主面に到達し、レンズを透過した光を指す。
【００４９】
４２０ｎｍ〜４５０ｎｍの範囲の波長を有する光を少なくとも部分的に阻止する手段として機能し得る吸収染料の化学的性質は、４２０ｎｍ〜４５０ｎｍ範囲内に吸収ピーク、理想的には最大吸収ピークを有するならば、特に制限されない。ＦＷＨＭ（半値全幅）は、好ましくは、４０ｎｍ未満であり、好ましくは３０ｎｍ未満である。
【００５０】
青色光遮断吸収染料、通常、黄色染料は、オーラミンＯ、クマリン３４３、クマリン３１４、ニトロベンゾオキサジアゾール、ルシファーイエローＣＨ、９，１０−ビス（フェニルエチニル）アントラセン、プロフラビン、４−（ジシアノメチレン）−２−メチル−６−（４−ジメチルアミノスチリル）−４Ｈ−ピレン、２−［４−（ジメチルアミノ）スチリル］−１−メチルピリジニウム（ｍｅｔｈｙｐｙｒｉｄｉｎｉｕｍ）ヨウ化物、ルテイン、及びゼアキサンチンからなる群からの１つ又は複数の染料を含み得る。
【００５１】
実施形態では、吸収染料は、１つ又は複数のポルフィリン、ポルフィリン錯体、コリン、クロリン、及びコルフィンを含め、ポルフィリンに関連する他の複素環化合物、それらの誘導体、又はペリレン、クマリン、アクリジン、インドレニン（３Ｈ−インドールとしても知られている）、及びインドール−２−イリデン族を含む。誘導体は、一般に添加又は置換により生じる物質である。
【００５２】
ポルフィリンは、メチン架橋を介して炭素原子で相互接続された４つの修飾ピロールサブユニットで構成される周知の大員環化合物である。親ポルフィリンはポルフィンであり、置換ポルフィンはポルフィリン類と呼ばれる。ポルフィリン類は、金属を結合して（配位）錯体を形成するリガンドの共役酸である。
【００５３】
特定のポルフィリン、ポルフィリン錯体、又は誘導体は、選択された波長範囲内で、幾つかの場合、例えば、帯域幅２０ｎｍを有する選択的吸収フィルタを提供するという点で興味深い。選択的特性は部分的に、分子の対称性により提供される。
【００５４】
例えば、１つ又は複数のポルフィリン、ポルフィリン錯体、又は誘導体は、クロロフィルａ、クロロフィルｂ、５，１０，１５，２０−テトラキス（４−スルホナトフェニル）ポルフィリンナトリウム塩錯体、５，１０，１５，２０−テトラキス（Ｎ−アルキル−４−ピリジル）ポルフィリン錯体、５，１０，１５，２０−テトラキス（Ｎ−アルキル−３−ピリジル）ポルフィリン錯体、及び５，１０，１５，２０−テトラキス（Ｎ−アルキル−２−ピリジル）ポルフィリン錯体からなる群から選択され、アルキルは好ましくは、鎖毎に１〜４個の炭素原子を含む、直鎖又は分岐鎖のアルキル鎖である。例えば、アルキルは、メチル、エチル、ブチル、及びプロピルからなる群から選択し得る。
【００５５】
錯体は通常、金属錯体であり、金属は、Ｃｒ（ＩＩＩ）、Ａｇ（ＩＩ）、Ｉｎ（ＩＩＩ）、Ｍｎ（ＩＩＩ）、Ｓｎ（ＩＶ）、Ｆｅ（ＩＩＩ）、Ｃｏ（ＩＩ）、Ｍｇ（ＩＩ）及びＺｎ（ＩＩ）からなる群から選択される。Ｃｒ（ＩＩＩ）、Ａｇ（ＩＩ）、Ｉｎ（ＩＩＩ）、Ｍｎ（ＩＩＩ）、Ｓｎ（ＩＶ）、Ｆｅ（ＩＩＩ）、Ｃｏ（ＩＩ）、及びＺｎ（ＩＩ）は、水中で、鮮鋭な吸収ピークを有する４２５ｎｍ〜４４８ｎｍの範囲での吸収を示す。さらに、これらが提供する錯体は、安定しており、酸感受性を有さない。特に、Ｃｒ（ＩＩＩ）、Ａｇ（ＩＩ）、Ｉｎ（ＩＩＩ）、Ｓｎ（ＩＶ）、Ｆｅ（ＩＩＩ）は、室温で蛍光を示さず、これは、眼科レンズ等の光学レンズで有用な特性である。
【００５６】
幾つかの実施形態では、１つ又は複数のポルフィリン又はポルフィリン錯体若しくは誘導体は、マグネシウムメソ−テトラ（４−スルホナトフェニル）ポルフィンテトラナトリウム塩、マグネシウムオクタエチルポルフィリン、マグネシウムテトラメシチルポルフィリン、オクタエチルポルフィリン、テトラキス（２，６−ジクロロフェニル）ポルフィリン、テトラキス（ｏ−アミノフェニル）ポルフィリン、テトラメシチルポルフィリン、テトラフェニルポルフィリン、亜鉛オクタエチルポルフィリン、亜鉛テトラメシチルポルフィリン、亜鉛テトラフェニルポルフィリン、及びジプロトン化テトラフェニルポルフィリンからなる群から選択される。
【００５７】
一実施形態では、４２０ｎｍ〜４５０ｎｍの範囲の波長を有する光を少なくとも部分的に遮断する光学フィルタリング手段は、ＵＶ吸収剤である。そのような化合物は往々にして、光学物品に組み込まれて（特に眼科レンズ材料に）、ＵＶ光の網膜への到達を低減又は阻止する。本発明で使用し得るＵＶ吸収剤は、好ましくは、４００ｎｍよりも短い波長を有する光、好ましくは３８５ｎｍ又は３９０ｎｍ未満のＵＶ波長を少なくとも部分的に遮断する能力を有するのみならず、可視青色光範囲（４００ｎｍ〜５００ｎｍ）に及ぶ吸収スペクトルも有する。最も好ましい紫外線吸収剤は、３５０ｎｍ〜３７０ｎｍに最大吸収ピークを有し、及び／又は４６５ｎｍ〜４９５ｎｍ範囲、好ましくは４５０ｎｍ〜５５０ｎｍ範囲の光を吸収しない。
【００５８】
上記ＵＶ吸収剤は、ユーザの目及び基材材料自体をＵＶ光から保護し、したがって、基材の退色を阻止するとともに、基材が脆くなる及び／又は黄色くなることを阻止する。
【００５９】
ＵＶ吸収剤は、好ましくは、限定ではなく、ベンゾトリアゾール化合物である。適するＵＶ吸収剤としては、２−（２−ヒドロキシ−３−ｔ−ブチル−５−メチルフェニル）クロロベンゾトリアゾール等の２−（２−ヒドロキシフェニル）−ベンゾトリアゾール、２−（２’−ヒドロキシ−５’−ｔ−オクチルフェニル）ベンゾトリアゾール、２−（３’−メタクリル−２’−ヒドロキシ−５’−メチルフェニル）ベンゾトリアゾール、又は他のアリルヒドロキシメチルフェニルベンゾトリアゾール、２−（３，５−ジ−ｔ−アミル−２−ヒドロキシフェニル）ベンゾトリアゾール、及び米国特許第４，５２８，３１１号明細書に開示される２−ヒドロキシ−５−アクリロキシフェニル−２Ｈ−ベンゾトリアゾール、並びにまたＢＡＳＦからのＴｉｎｕｖｉｎ（登録商標）ＣａｒｂｏＰｒｏｔｅｃｔ（登録商標）が挙げられる。好ましい吸収剤は、ベンゾトリアゾール族のものである。市販の物品としては、ＢＡＳＦからのＴｉｎｕｖｉｎ  ３２６、ＣｉｐｒｏからのＳｅｅｓｅｏｒｂ  ７０３、Ｋｙｏｄｏ  ＣｈｅｍｉｃａｌｓからのＶｉｏｓｏｒｂ  ５５０、及びＣｈｅｍｉｐｒｏからのＫｅｍｉｓｏｒｂ  ７３、Ｔｉｎｕｖｉｎ（登録商標）ＣａｒｂｏＰｒｏｔｅｃｔ（登録商標）が挙げられる。
【００６０】
ＵＶ吸収剤は、好ましくは、基材の重量の０．３％〜２％を表す量で使用される。
【００６１】
好ましい実施形態によれば、光学フィルタリング手段は、上記前主面に到達する４２０ｎｍ〜４５０ｎｍの範囲の波長を有する光の少なくとも８％、好ましくは上記光の少なくとも１２％、一般には８％〜５０％、より好ましくは１０％〜５０％、更に好ましくは１２％〜５０％、１３％〜５０％、１４％〜５０％が遮断／阻止されるように放射線を吸収する。吸収によるこれらのレベルの光阻止は、吸収染料及び／又はＵＶ吸収剤の濃度を調整することにより制御することができ、光学フィルタリング手段が存在しない場合に同波長範囲で透過される光の量に相対して表される。
【００６２】
一般に、望ましくない青色光波長の遮断は、光学デバイスを通して見る場合、カラーバランス、色覚に影響するとともに、光学デバイスが知覚される色に影響する。実際に、４２０ｎｍ〜４５０ｎｍの範囲の波長を有する光を少なくとも部分的に阻止する上述した吸収型光学フィルタリング手段の少なくとも１つを組み込んだ青色光遮断光学デバイスは、「副作用」として光学物品に薄い色合いを生じさせ、薄い色合いは黄色、茶色、又はアンバーに見える。これは美観的に、多くの光学用途で許容できず、デバイスが眼科レンズの場合、ユーザの正常な色知覚に干渉し得る。
【００６３】
青色光遮断フィルタの黄変の影響を補償し、外部観測者から見た場合、特に大半が中間色として知覚される場合、外見上、許容可能な外観を有する光学物品を得るために、光学物品は、一実施形態では、色無しの外観を得ることが望まれる場合、少なくとも１つのカラーバランス構成要素を備える。
【００６４】
一実施形態では、黄変の影響を少なくとも部分的に相殺するのに利用されるカラーバランス構成要素は、青い色合いの染料等の１つの染料、好ましくは吸収染料、又は赤い色合いの染料と緑の色合いの染料との組み合わせ等の適する割合で使用される染料の混合物である。
【００６５】
適する色合い修正着色剤の例は、当分野で認識されている任意の無機及び有機顔料及び／又は染料を含むことができる。有機染料は、アゾ染料、ポリメチン染料、アリルメチン染料、ポリエン染料、アントラシネジオン染料、ピラゾロン染料、アントラキノン染料、アウイノフタロン（ａｕｉｎｏｐｈｔａｌｏｎｅ）染料、及びカルボニル染料から選択することができる。そのような有機染料の例としては、Ｋｅｙｓｔｏｎｅ  Ａｎｉｌｉｎｅから入手可能なＢｌｕｅ  ６Ｇ、Ｖｉｏｌｅｔ  ＰＦ及びＭａｇｅｎｔａ  ＲＢ、Ｍｏｒｔｏｎ  Ｉｎｔｅｒｎａｔｉｏｎａｌ、Ｉｎｃ．から入手可能なＭｏｒｐｌａｓ  Ｂｌｕｅ、Ｓｅｎｓｉｅｎｔ  Ｃｏｒｐ．から入手可能なＤ＆Ｃ  Ｖｉｏｌｅｔ  ＃２、Ｌａｎｘｅｓｓから入手可能なＭａｃｒｏｌｅｘ  Ｖｉｏｌｅｔ  ３Ｒ、及びＣｌａｒｉａｎｔ  Ｃｏｒｐｏｒａｔｉｏｎから入手可能なＲｕｂｉｎｅ  Ｒｅｄが挙げられる。レーザ染料、例えば、ピロメテン、フルオロセイン、ローダミン、マラカイトグリーン、オキサジン、ピリジン、カルバジン、及びカルボシアニン・アイオダイド等から選択されるレーザ染料も適する。具体例としては、Ｅｘｉｔｏｎ，Ｉｎｃ．からのＡＢＳ  ５７４、ＡＢＳ  ６６８若しくはＡＢＳ  ６７４；又はＨ．Ｗ．Ｓａｎｄｓ  Ｃｏｒｐ．から入手可能なＳＤＡ２４４３、ＳＤＡ３５７２若しくはＡＤＡ４８６３が挙げられる。上記染料の任意の混合物を使用することができる。
【００６６】
カラーバランス染料は通常、下地被膜、ハードコート、若しくは反射防止被膜等の光学物品の表面に適用されるカラーバランス被膜若しくは膜又は光学物品に組み込まれる。
【００６７】
別の実施形態では、蛍光増白剤（ＦＷＡ）、光学的光沢剤（ＯＢＡ）、又は蛍光光沢剤（ＦＢＡ）とも呼ばれる光学光沢剤が使用される。
【００６８】
周知のように、光学光沢剤は、ＵＶ及び紫色領域（通常、３４０ｎｍ〜３７０ｎｍ）の光を吸収し、主に可視スペクトルの青色領域（４００ｎｍ〜４６０ｎｍ、好ましくは４２０ｎｍ〜４５０ｎｍ範囲）の蛍光により発光する物質である。好ましい光学光沢剤は、高い蛍光効率を有し、すなわち、吸収したエネルギーの大部分を可視光として再放射する。
【００６９】
光学物品が前主面及び後主面を有する場合、その後面は好ましくは、光学光沢剤を含むいかなる層でも被膜されない。
【００７０】
光学光沢剤の化学的性質は、４２０ｎｍ〜４５０ｎｍの範囲の波長で蛍光、理想的には最大蛍光により発光して、光学フィルタリング手段により付与される黄色をマスキング可能であれば、特に限定されない。
【００７１】
光学光沢剤は、スチルベン類、カルボスチリル類、クマリン類、１，３−ジフェニル−２−ピラゾリン、ナフタルイミド類、複素環式芳香族化合物（プレニル−トリアジン又は互いに直接若しくは共役環系を通して接続されるチアゾール類、ピラゾール類、オキサジアゾール類、溶融多環芳香族系、又はトリアジン類等の複素環化合物の他の組み合わせ等）、ベンゾオキサゾール類、特に、好ましくはエチレン基、フェニルエチレン基、スチルベン基、ベンゾオキサゾール基、及び／又はチオフェン基を含む２つの位置において共役環系で置換されたベンゾオキサゾール類から選び得るが、これらの族に限定されない。光学光沢剤の好ましい族は、ビス−ベンゾオキサゾール、フェニルクマリン、メチルクマリン、及びビス−（スチリル）ビフェニルであり、これらは、Ａ．Ｇ．Ｏｅｒｔｌｉ，Ｐｌａｓｔｉｃｓ  Ａｄｄｉｔｉｖｅｓ  Ｈａｎｄｂｏｏｋ，６ｔｈ  Ｅｄｉｔｉｏｎ，Ｈ．Ｚｗｅｉｆｅｌ，Ｄ．Ｍａｉｅｒ，Ｍ．Ｓｃｈｉｌｌｅｒ  Ｅｄｉｔｏｒｓ，２００９により詳細に説明されている。
【００７２】
本発明に使用し得る他の有用な光学光沢剤は、Ｆｌｕｏｒｅｓｃｅｎｔ  Ｗｈｉｔｅｎｉｎｇ  ａｇｅｎｔｓ，Ａｎｄｅｒｓ  Ｇ．ＥＱＳ，Ｅｎｖｉｒｏｎｍｅｎｔａｌ  ｑｕａｌｉｔｙ  ａｎｄ  ｓａｆｅｔｙ（Ｓｕｐｐｌ．Ｖｏｌ  ＩＶ）Ｇｅｏｒｇ  Ｔｈｉｅｍｅ  Ｓｔｕｔｔｇａｒｔ  １９７５に記載されている。市販の光学光沢剤の具体例は、本出願人の名による国際公開第２０１５／０９７１８６号パンフレット及び同第２０１５０９７４９２号パンフレットに開示されており、本明細書中に参照により援用される。
【００７３】
本発明によるシステムでは、光学フィルタリング手段及び／又はカラーバランス手段は、光学物品の基材、基材表面の少なくとも１つの被膜、又は２つの基材膜間に挟まれる層に組み込むことができる。健康及び審美的外観に関して本発明の利点及び恩恵をなお得ながら、光学フィルタリング手段及び／又はカラーバランス手段は、両方とも基材に、両方とも同じ被膜、例えば、下地被膜、ハード被膜、若しくは反射防止被膜に、若しくは異なる位置に別個に、例えば一方は基材、他方は光学物品のいずれかの面に成膜した被膜（凸、凹、又は平らであり得る）に、（少なくとも）２つの異なる被膜に別個に組み込むことができ、又はこれらの実施形態の組み合わせを実施することができる。例えば、光学フィルタリング手段は、ハード被膜に配置し得、カラーバランス手段は、下地被膜に含まれ得、又は光学フィルタリング手段は基材に含まれ得、カラーバランス手段は被膜に含まれ得る。光学フィルタリング手段及びカラーバランス手段が（少なくとも）２つの異なる被膜に含まれる場合、これらの被膜は必ずしも光学物品の同じ面に成膜する必要はない。これらの被膜は、光学物品のいずれかの面又は光学物品の両面に成膜することができる。
【００７４】
一実施形態では、青色光波長を遮断する機能及びカラーバランスを実行する機能は、青色光波長を遮断し、いくらかの緑色波長及び赤色波長を反射する単一の構成要素に組み合わせられる。
【００７５】
幾つかの光学フィルタリング手段及び／又はカラーバランス手段を基材及び／又は基材表面に成膜する同じ又は異なる層に組み込むことができる。幾つかの実施形態では、光学フィルタリング手段は、光学基材の同じ又は異なる表面に成膜した２つのフィルタに分割される。
【００７６】
光学フィルタリング手段は、好ましくは、光学物品の基材に含まれる。吸収染料、ＵＶ吸収剤、又はカラーバランス手段を光学物品の基材の塊内に組み込む方法は、周知であり、例えば（例えば、国際公開第２０１４／１３３１１１号パンフレット参照）、
Ｉ．本質が、基材を有機溶媒及び／又は水性の着色熱浴、好ましくは水性溶液に数分間、浸すことにある含浸又は吸収方法であって、有機レンズ基材等の有機材料から作られる基材は殆どの場合、９０°Ｃのオーダの温度に加熱され、光学フィルタリング手段又はカラーバランス手段が分散した水性着色浴に浸すことにより、材料の大部分内で着色され、したがって、この化合物は基材表面下で拡散し、色濃度は、基材本体に拡散する化合物の量を調整することにより得られる、含浸又は吸収方法、
ＩＩ．含浸可能な一時的被膜（ｉｍｐｒｅｇｎａｂｌｅ  ｔｅｍｐｏｒａｒｙ ｃｏａｔｉｎｇ）を含む特開２０００−３１４０８８号公報及び特開２０００−２４１６０１号公報に記載される拡散方法、
ＩＩＩ．米国特許第６５３４４４３号明細書及び米国特許第６５５４８７３号明細書に記載される等の昇華可能材料を使用するコンタクトレス着色、又は
ＩＶ．鋳造又は射出成形中に存在する高温に対する十分な耐性を有する場合、例えば、鋳造又は射出成形による、基材自体の製造中の化合物の組み込みであって、これは好ましくは、化合物を基材組成物（光学材料樹脂又は重合可能組成物）に混合し、次に、組成物を適切な金型内で硬化させることにより基材を形成することにより実行される、基材自体の製造中の化合物の組み込み
を含む。
【００７７】
別の実施形態では、光学物品は、基材と、基材に被膜される少なくとも１つの層とを備え、光学フィルタリング手段及び／又はカラーバランス手段は、基材に被膜される上記少なくとも１つの層に組み込まれる。これらの化合物は、例えば、ハード被膜及び／又は一般にハード被膜の基材への接着を促進する下地被膜に組み込まれ得る。光学フィルタリング手段及び／又はカラーバランス手段は、続けて基材に転写、ラミネート、溶融、又は接着される膜に組み込むこともできる。
【００７８】
光学製造の当業者が精通している幾つかの方法が、光学フィルタリング手段（及び／又はカラーバランス手段）を層に組み込むことに関して知られている。これらの化合物は、層と同時に成膜し得、すなわち、層が液体被膜組成物から準備されるとき、光学フィルタリング手段（及び／又はカラーバランス手段）を上記被膜組成物に組み込む（直接又は例えば、化合物に含浸された粒子として）か、又は溶解することができ、それから、基材の表面に塗布（その場での混合）され、硬化される。
【００７９】
光学フィルタリング手段（及び／又はカラーバランス手段）は、別個のプロセス又はサブプロセスで被膜に含まれてもよい。例えば、化合物は、基材の着色に関して参照したものと同様の浸漬着色方法を使用して、すなわち、高温での着色浴により、本出願人の名による米国特許出願第２００３／００２０８６９号明細書に開示される拡散方法を通して、インクジェットプリンタを使用したプリントを経るプリント下地を使用する、本出願人の名による米国特許出願第２００８／１２７４３２号明細書に開示される方法を通して、熱転写プリンタによる昇華染料を用いてのプリントを含む、本出願人の名による米国特許出願第２０１３／２４４０４５号明細書に開示される方法を通して、又は多孔層を使用して、着色剤を基材に転写する、本出願人の名による米国特許出願第２００９／０４７４２４号明細書に開示される方法を通して、基材の表面への成膜後、被膜に含め得る。化合物は、被膜が硬化（例えば、熱的硬化又はＵＶ硬化）、乾燥、又は塗布される前、基材に噴霧することもできる。
【００８０】
明らかなことに、上記方法の幾つかの組み合わせを使用して、少なくとも１つの光学フィルタリング手段及び／又はカラーバランス手段が内部に組み込まれた光学物品を得ることができる。
【００８１】
本発明で使用される光学フィルタリング手段の量は、青色光からの満足のいく保護を提供するのに十分な量であり、一方、本発明で使用されるカラーバランス手段の量は、光学フィルタリング手段により生じる黄変の影響を相殺するのに十分な量である。
【００８２】
当然ながら、カラーバランス手段及び光学フィルタリング手段のそれぞれの量は、黄色の見た目を有さない透明で色のない要素を生成するように互いに適合し得る。特に、所望量のカラーバランス手段が、使用される光学フィルタリング手段の性質及び量を含む幾つかの要因に応じて様々であることを当業者は理解するはずである。このために、各化合物の最適量は、単純な実験室実験により特定することができる。
【００８３】
例えば、光学フィルタリング吸収染料は、吸収染料の強度及び望まれる保護量に応じて、被膜溶液の重量に基付いて０．００５％〜０．１５０％のレベルで使用することができる。そのような場合、カラーバランス染料は、染料の強度、最終的な色、及び望まれる透過％に応じて、被膜溶液の重量に基付いて０．０１％〜０．１０％のレベルで使用することができる。本発明がこれらの範囲に限定されず、これらが単なる例として与えられることを理解されたい。
【００８４】
明らかなことに、本発明による光学物品は、その基材及び被膜のいずれも着色されていない場合のみ、無色に見えることができる。
【００８５】
幾つかの用途では、基材の主面が１つ又は複数の機能性被膜で被膜されて、光学特性及び／又は機械的特性を改善することが好ましい。「被膜」という用語は、基材及び／又は別の被膜、例えば、ゾルゲル被膜又は有機樹脂で作られる被膜に接触し得る任意の層、積層、又は膜を意味するものとして理解される。被膜は、ウェット処理、ガス処理、及び膜転写を含め、様々な方法を通して成膜又は形成し得る。光学系で従来使用されるこれらの機能性被膜は、限定ではなく、耐衝撃性及び／又は接着下地、耐摩耗性及び／又は傷防止被膜、反射防止被膜、偏光被膜、光発色性被膜、若しくは静電気防止被膜、又は２つ又は複数のそのような被膜で作られる積層、特に耐摩耗性及び／又は傷防止被膜が被膜された耐衝撃性下地被膜であり得る。
【００８６】
耐摩耗性及び／又は傷防止被膜（ハード被膜）は、好ましくは、ポリ（メス）アクリレート又はシランに基付くハード被膜である。本発明で推奨されるハード耐摩耗及び／又は傷防止被膜としては、シラン加水分解物ベースの組成物（ゾルゲルプロセス）、特に、米国特許出願第２００３／０１６５６９８号明細書、米国特許第４，２１１，８２３号明細書、及び欧州特許第６１４９５７号明細書に記載される等のエポキシシラン加水分解物ベースの組成物が挙げられる。
【００８７】
最終物品での耐衝撃性及び／又は更なる層の接着性を改善する下地被膜は、好ましくは、ポリウレタンラテックス又はアクリルラテックスである。下地被膜及び耐摩耗性及び／又は傷防止被膜は、国際公開第２００７／０８８３１２号パンフレットに記載されるものから選択し得る。
【００８８】
反射防止被膜は、光学分野、特に眼科光学系で従来使用される任意の反射防止被膜であり得る。反射防止被膜は、最終的な光学物品の反射防止性を改善する、光学物品の表面に成膜する被膜として定義される。反射防止被膜は、可視スペクトルの比較的大きな部分にわたり物品−空気界面での光反射を低減できるようにする。
【００８９】
これもまた周知のように、反射防止被膜は従来、国際公開第２０１３０９８３５１号パンフレットに開示される等の誘電材料及び／又はゾルゲル材料及び／又は有機／無機層で構成される単相又は多層積層を含む。これらは好ましくは、高屈折率（ＨＩ）を有する層及び低屈折率（ＬＩ）を有する層を含む多層被膜である。
【００９０】
本願では、反射防止被膜の層は、屈折率が１．５５よりも高い、好ましくは１．６以上、より好ましくは１．８以上、更により好ましくは２．０以上の場合、高屈折率を有する層と言える。反射防止被膜の層は、屈折率が１．５５以下、好ましくは１．５０以下、より好ましくは１．４５以下である場合、低屈折率層であると言える。別段のことが指定される場合を除き、本発明で参照される屈折率は、２５°Ｃ、波長５５０ｎｍで表される。
【００９１】
ＨＩ層及びＬＩ層は、一般に、限定ではなく、国際公開第２０１１／０８０４７２号パンフレットに開示される材料から選び得る１つ又は複数の金属酸化物を含む当分野で周知の従来の層である。
【００９２】
好ましいＨＩ層は、ジルコニア（ＺｒＯ２）、二酸化チタン（ＴｉＯ２）、五酸化タンタル（Ｔａ２Ｏ５）、酸化ニオブ（Ｎｂ２Ｏ５）、アルミナ（Ａｌ２Ｏ３）、酸化プラセオジム（Ｐｒ２Ｏ３）、チタン酸プラセオジム（ＰｒＴｉＯ３）、窒化ケイ素、及び酸窒化ケイ素からなる群から選択される少なくとも１つの材料を含む。
【００９３】
好ましいＬＩ層は、酸化ケイ素、シリカ、酸化ケイ素とアルミナとの混合物から選ばれる少なくとも１つの酸化物を含む。ＳｉＯ２とＡｌ２Ｏ３との混合物を含むＬＩ層が使用される場合、ＬＩ層は、好ましくは、この層中のＳｉＯ２＋Ａｌ２Ｏ３総重量に相対して１重量％〜１０重量％、より好ましくは１重量％〜８重量％、更により好ましくは１重量％〜５重量％のＡｌ２Ｏ３を含む。反射防止被膜の外層は、好ましくは、ＬＩ層であり、より好ましくはシリカベースの層である。
【００９４】
通常、ＨＩ層は１０ｎｍ〜１２０ｎｍの範囲の厚さを有し、ＬＩ層は１０ｎｍ〜１００ｎｍの範囲の厚さを有する。
【００９５】
好ましくは、反射防止被膜の総厚は、１μｍ未満、より好ましくは８００ｎｍ以下、更により好ましくは５００ｎｍ以下である。反射防止総厚は一般に、１００ｎｍよりも大きく、好ましくは１５０ｎｍよりも大きい。
【００９６】
更により好ましくは、反射防止被膜は、低屈折率（ＬＩ）を有する少なくとも２つの層及び高屈折率（ＨＩ）を有する少なくとも２つの層を含む。好ましくは、反射防止被膜の層の総数は、８以下、より好ましくは６以下であり、且つ好ましくは４以上である。
【００９７】
ＨＩ層及びＬＩ層は、反射防止被膜内で互いと交互になる必要はないが、本発明の一実施形態により、互いと交互になってもよい。２つのＨＩ層（又はそれ以上）を互いの上に成膜し得るとともに、２つのＬＩ層（又はそれ以上）を互いの上に成膜し得る。
【００９８】
本発明による下地、ハードコート、及び反射防止被膜等の被膜は、スピン被膜、浸漬被膜、吹き付け被膜、蒸着、スパッタリング、化学蒸着、及びラミネーションを含め、当分野で既知の方法を使用して成膜し得る。
【００９９】
反射防止被膜の様々な層は、好ましくは、国際公開第２０１１／０８０４７２号パンフレットに開示される方法のいずれか１つにより成膜し、この国際出願は参照により本明細書に援用される。特に推奨される方法は、真空蒸着である。
【０１００】
反射防止被膜の構造及び準備は、特許出願である国際公開第２０１０／１０９１５４号パンフレット及び同第２０１２／１５３０７２号パンフレットにもより詳細に説明されている。
【０１０１】
本発明の一実施形態では、光学物品の後主面、光学物品の前主面、又は両方は、可視領域での上記後主面及び／又は上記前主面での視感反射率Ｒｖが２．５％以下であるように、反射防止被膜、好ましくは多層の反射防止被膜が被膜される。
【０１０２】
本発明の別の実施形態では、光学物品の後主面、光学物品の前主面、又は両方は、可視領域での上記後主面及び／又は上記前主面での平均反射係数Ｒｍが２．５％以下であるように、反射防止被膜、好ましくは多層の反射防止被膜が被膜される。
【０１０３】
本発明の幾つかの態様では、光学物品は、少なくとも１つの主面、好ましくは上記後主面及び上記前主面の両方で、２％以下、１．５％以下、１％以下、０．８％以下、又は０．６％以下のＲｖ係数及び／又はＲｍ係数を有する。
【０１０４】
そのようなＲｖ値及びＲｍ値に達する手段は、当業者から周知である。
【０１０５】
Ｒｖは、「視感反射率」とも呼ばれ、ＩＳＯ規格１３６６６：１９９８で定義される等であり、ＩＳＯ８９８０−４規格（１７°未満、通常は１５％の入射角の場合）に従って測定され、すなわち、これは、３８０ｎｍ〜７８０ｎｍの全可視スペクトルにわたる加重スペクトル反射平均である。
【０１０６】
本願では、Ｒｍと記される「平均反射係数」は、ＩＳＯ規格１３６６６：１９９８で定義される等であり、ＩＳＯ８９８０−４規格（１７°未満、通常は１５°の入射角の場合）に従って測定され、すなわち、これは、４００ｎｍ〜７００ｎｍの（非加重）スペクトル反射平均である。
【０１０７】
本願では、Ｒｖ率及びＲｍ係数は、入射角１５°で測定されている。
【０１０８】
好ましくは、上述した反射防止被膜は、吸収及び／又は反射により、光学物品の前主面に到達する４２０ｎｍ〜４５０ｎｍの範囲の波長を有する光の２．５％未満を遮断する。
【０１０９】
幾つかの態様では、本発明は、反射防止被膜の前に成膜するサブ層を更に備える光学物品を提供し、上記サブ層は、好ましい１．５５以下の屈折率を有する。サブ層は一般に、０．５μｍ厚未満であり、１００ｎｍ厚超、好ましくは１５０ｎｍ厚超、より好ましくは１５０ｎｍ〜４５０ｎｍの範囲のサブ層の厚さである。別の実施形態では、サブ層は、酸化ケイ素、よりよくはシリカを含み、より好ましくは、サブ層の本質は、酸化ケイ素、よりよくはシリカにある。使用可能なサブ層（単層又は多層）の例は、国際公開第２０１２／０７６１７４号パンフレットに記載されている。
【０１１０】
幾つかの実施形態では、本発明の反射防止被膜は、少なくとも１つの導電層を含む。特定の実施形態では、少なくとも１つの導電層は、１．５５を超える屈折率を有する。少なくとも１つの導電層は、静電気防止剤として機能する。理論により拘束されずに、少なくとも１つの導電層は、多層反射防止被膜積層が静電荷を発生させ保持しないようにする。
【０１１１】
布で拭いた後又は静電荷（コロナにより印加される電荷）を生成する任意の他の手順を使用して得られる静電荷をなくすガラスの能力は、上記電荷を消散させるのにかかる時間を測定することにより定量化し得る。したがって、静電気防止ガラスは、約数百ミリ秒（ｍｓ）、好ましくは５００ｍｓ以下の放電時間を有し、一方、非静電気防止ガラスの場合、これは約数十秒である。本願では、放電時間は仏国特許第２９４３７９８号明細書に開示される方法に従って測定される。
【０１１２】
本明細書で使用する場合、「導電層」又は「静電気防止層」は、非静電気防止基材（すなわち、５００ｍｓを超える放電時間を有する）の方面に存在することに起因して、静電荷が表面に印加された後、５００ｍｓ以下の放電時間を有することを可能にする層を意味することが意図される。
【０１１３】
導電層は、反射防止被膜の反射防止性が影響を受けない限り、積層中の様々な場所、一般に反射防止被膜内又は反射防止被膜に接触して配置し得る。導電層は、好ましくは、反射防止被膜の２つの層の間に配置され、及び／又はそのような反射防止被膜の高屈折率を有する層に隣接する。好ましくは、導電層は、低屈折率を有する層の真下に配置され、最も好ましくは、好ましくは反射防止被膜のシリカベースの外層の真下に配置されることにより、反射防止被膜の最後から２番目の層である。
【０１１４】
導電層は、反射防止被膜の透明性を変えないように十分に薄い層であるべきである。導電層は、好ましくは、導電性を有し、透明性が高い材料、一般に、任意選択的にドープされた金属酸化物から作られる。この場合、導電層の厚さは、好ましくは１ｎｍ〜１５ｎｍの間で変化し、より好ましくは１ｎｍ〜１０ｎｍの間で変化する。好ましくは、導電層は、インジウム、スズ、亜鉛の酸化物及びそれらの混合物から選ばれる任意選択的にドープされる金属酸化物を含む。酸化インジウムスズ（Ｉｎ２Ｏ３：Ｓｎ、スズドープした酸化インジウム）、アルミニウムドープした酸化亜鉛（ＺｎＯ：Ａｌ）、酸化インジウム（Ｉｎ２Ｏ３）、及び酸化スズ（ＳｎＯ２）が好ましい。最も好ましい実施形態では、導電且つ光学的透明層は、酸化スズインジウム層又は酸化スズ層である。
【０１１５】
本発明の光学物品は、可視領域での反射を低減することに加えて、ＵＶＡ及びＵＶＢ放射範囲での反射を低減し、ＵＶ及び有害青色光に対する最良の健康保護を可能にするように構成することもできる。
【０１１６】
地表に到達するＵＶ帯の中でも、３１５ｎｍ〜３８０ｎｍの範囲のＵＶＡ帯及び２８０ｎｍ〜３１５ｎｍの範囲のＵＶＢ帯は、網膜にとって特に有害である。従来の反射防止被膜は、可視領域、通常、３８０ｎｍ〜７８０ｎｍのスペクトル範囲内のレンズ表面での反射を低減するように設計又は最適化される。一般に、紫外線領域（２８０ｎｍ〜３８０ｎｍ）での反射は最適化されず、往々にして、従来の反射防止被膜自体により強化される。
【０１１７】
装着者の前からのＵＶ放射線は一般に問題ではないが、装着者の背後に配置される光源から生じるＵＶ放射線は、紫外線領域で有効な反射防止被膜がレンズに提供されない場合、レンズ後面で反射され、装着者の目に到達し得、したがって、装着者の健康に潜在的に影響する。レンズ後面に反射し、装着者の目に到達し得る光線が、３０°〜４５°（斜め入射）の範囲の狭い入射角度範囲を有することが認められている。
【０１１８】
本発明の一実施形態では、光学物品は、後主面及び任意選択的に前主面に、可視領域で非常に良好な反射防止性能を保有し、同時に、そのままの基材又は従来の反射防止被膜を備える基材と比較してＵＶ放射線反射、特に紫外線Ａ波及び紫外線Ｂ波の反射を大幅に低減することが可能なＵＶ防止反射防止被膜を備える。
【０１１９】
ＩＳＯ１３６６６：１９９８規格で定義される関数Ｗ（λ）により加重される、２８０ｎｍ〜３８０ｎｍの後主面での平均反射係数ＲＵＶは、入射角３５°（後面への）で、好ましくは５％未満、より好ましくは４．５％以下、更によりよくは４％以下である。別の実施形態では、ＩＳＯ１３６６６：１９９８規格で定義される関数Ｗ（λ）により加重される、２８０ｎｍ〜３８０ｎｍの後主面での平均反射係数ＲＵＶは、入射角３０°及び入射角４５°の両方で、好ましくは５％以下である。上記平均反射係数ＲＵＶは、以下の式を通して定義され、
【数１】
0006786614.tif 000002
式中、Ｒ（λ）は、所与の波長でのレンズスペクトル反射係数を表し、Ｗ（λ）は、太陽スペクトル放射照度Ｅｓ（λ）と効率相対スペクトル関数Ｓ（λ）との積に等しい加重関数を表す。特定の実施形態では、この係数は、後面での３０°〜４５°の範囲の入射角で測定し得る。
【０１２０】
紫外線放射透過係数を計算できるようにするスペクトル関数Ｗ（λ）は、ＩＳＯ１３６６６：１９９８規格に従って定義される。スペクトル関数Ｗ（λ）により、装着者のそのような放射線の相対スペクトル効率により調節された紫外線太陽放射線分布を表すことが可能になり、その理由は、スペクトル関数Ｗ（λ）が、ＵＶＡ波と比較して全体的により少ないＵＶＢ波を放射する太陽スペクトルエネルギーＥｓ（λ）と、スペクトル効率Ｓ（λ）との両方を同時に考慮に入れるためであり、ＵＶＢ波はＵＶＡ波よりも有害である。紫外線領域でのそれら３つの関数の値は、公報である国際公開第２０１２／０７６７１４号パンフレットの第６頁に開示される表に与えられている。
【０１２１】
幾つかの実施形態では、上記ＵＶ防止性能は、後主面及び／又は前主面でのＲｖ係数を２．５％以下に維持しながら、反射防止被膜により提供される。
【０１２２】
本発明による光学物品は、疎水性及び／又は疎油性被膜（防汚トップコート）等の、反射防止被膜上に形成され、表面特性を変更可能な被膜を備えることもできる。これらの被膜は、好ましくは、反射防止被膜の外層に成膜する。一般に、これらの被膜の厚さは１０ｎｍ以下であり、好ましくは１ｎｍ〜１０ｎｍの範囲であり、より好ましくは１ｎｍ〜５ｎｍである。これらの被膜は一般に、フルオロシラン型又はフルオロシラザン型の被膜である。これらの被膜は、好ましくは１つの分子に対して少なくとも２つの加水分解可能基を含有するフルオロシラン前駆体又はフルオロシラザン前駆体を成膜することによって取得し得る。フルオロシラン前駆体は、好ましくは、フルオロポリエーテル成分、より好ましくはペルフルオロポリエーテル成分を含む。
【０１２３】
Ｏｐｔｏｏｌ  ＤＳＸ（商標）、ＫＹ１３０（商標）、ＯＦ２１０（商標）、Ａｕｌｏｎ（商標）は、疎水性及び／又は疎油性被膜の例である。これらの被膜についてのより詳細な情報は、国際公開第２０１２０７６７１４号パンフレットに開示されている。
【０１２４】
本発明は、光毒性青色光、言い換えれば、４２０ｎｍ〜４５０ｎｍの範囲の波長を有する光からユーザの目の少なくとも一部を保護する上述した光学物品の使用にも関する。
【０１２５】
以下は、本願において既に説明した本発明の特定の特徴と組み合わせることができる特徴である。
【０１２６】
本発明の実施形態は、４００ｎｍ〜５００ｎｍの範囲の波長を有する光の透過を選択的且つ少なくとも部分的に遮断する吸収染料Ａである少なくとも１つの光学フィルタリング手段を備える光学物品であり、染料Ａは、４００ｎｍ〜４６０ｎｍの範囲に吸収ピークを有し、光学物品の吸収スペクトルは、範囲４００ｎｍ〜４３５ｎｍでの吸収への寄与が、範囲４３５ｎｍ〜４６０ｎｍ内よりも高いようなものである。
【０１２７】
実施形態では、光学物品の吸収スペクトルは、４３５ｎｍ〜４６０ｎｍの曲線（吸収曲線）下面積と４００ｎｍ〜４３５ｎｍの曲線下面積との比率Ｒ１が０．７未満であるようなものである。
【０１２８】
別の実施形態では、実施形態では、光学物品の吸収スペクトルは、４３５ｎｍ〜４６０ｎｍの曲線下面積と４００ｎｍ〜４３５ｎｍの曲線下面積との比率Ｒ１が０．６未満であるようなものである。
【０１２９】
吸収スペクトルは、分光光度計により測定される３８０ｎｍ〜７８０ｎｍ波長範囲内の各波長での光学物品の透過値Ｔから得られ、次に、光学物品の透過値は、公式：Ａ＝２−ｌｏｇ１０％Ｔを使用して吸収データＡに変換される。
【０１３０】
次に、吸収スペクトルを表すことができる。光学物品の吸収値は、異なる界面（特に基材／空気界面）での反射に起因する全ての青色遮断及び光学物品の材料（基材材料、被膜、…）に起因する吸収を考慮に入れる。分光光度計は、吸収の直接値を与えるようにプログラムすることもできる。
【０１３１】
好ましくは、染料Ａは、４００ｎｍ〜４２８ｎｍの範囲内、好ましくは４１５ｎｍ〜４２８ｎｍの範囲内に吸収ピークを有する。
【０１３２】
好ましくは、染料Ａは、４０ｎｍ以下の半値全幅を示す吸収ピークを有する。
【０１３３】
好ましくは、光学物品は、５００ｎｍ以上の波長で吸収ピークを有する少なくとも１つのカラーバランス染料Ｂを含み、Ｂは好ましくはアントラキノンである。
【０１３４】
好ましくは、染料Ａは、塩化メチレンで２００Ｌ．ｇ−１．ｃｍ−１を超える、好ましくは３００Ｌ．ｇ−１．ｃｍ−１を超える、より好ましくは４００Ｌ．ｇ−１．ｃｍ−１、５００Ｌ．ｇ−１．ｃｍ−１、６００Ｌ．ｇ−１．ｃｍ−１を超える比吸収係数を有する。
【０１３５】
好ましくは、光学物品は、４６０ｎｍ〜７００ｎｍの曲線下面積と４００ｎｍ〜４６０ｎｍの曲線下面積との比率Ｒ２が２．２５以下であるような吸収スペクトルを有する。
【０１３６】
以下の実施例は、本発明をより詳細に、しかし非限定的に示す。別段のことが述べられる場合を除き、本願で開示される全ての厚さは物理的厚さに関連する。
【実施例】
【０１３７】
実施例で使用される光学物品は、直径６５ｍｍ、屈折率１．５０、度数−２．００ジオプタ、及び厚さ１．２ｍｍを有し、前面が、４２０ｎｍ〜４５０ｎｍの範囲の波長を有する光を少なくとも部分的に阻止する吸収染料又はＵＶ吸収剤を含む被膜１〜５及び比較１〜４と、任意選択的に、カラーバランス手段として機能する第２の染料又は染料の混合物とで被膜される、ＥＳＳＩＬＯＲからのＯＲＭＡ（登録商標）レンズ基材を含む。これらの染料の濃度は、所望のｂ＊及びａ＊表色係数及び４２０ｎｍ〜４５０ｎｍ範囲で所望レベルの青色光遮断を得るように調整した。以下の表１参照。
【０１３８】
青色光遮断吸収染料ＡＢＳ４２０は、選択的吸収性光学フィルタリング手段を提供した。上記染料は、被膜において約４２１ｎｍを中心とする吸収ピークを有した。
【０１３９】
【表１】
0006786614.tif 000003
【０１４０】
光学フィルタリング手段及びもしあればカラーバランス手段の両方を組み込んだこの１２μｍ厚被膜上に、米国特許第７，４１０，６９１号明細書の実施例１の表１に記載される等の８μｍの中間被膜を成膜した。
【０１４１】
次に、中間被膜上に、厚さ約１μｍのポリウレタン耐衝撃性下地被膜（Ｗ２３４（商標））、約２．５μｍの欧州特許第６１４９５７号明細書の実施例例３に対応する耐摩耗性被膜、１５０ｎｍ厚ＳｉＯ２サブ層、２８ｎｍ厚ＺｒＯ２層、２２ｎｍ厚ＳｉＯ２層、７２ｎｍ厚ＺｒＯ２層を含む反射防止被膜、酸化インジウムスズで構成される６ｎｍ厚静電気防止層、及び８４ｎｍ厚ＳｉＯ２層をこの順に成膜した。
【０１４２】
レンズの後主面に、下地層Ｗ２３４（商標）、上述したような耐摩耗性被膜、１５０ｎｍ厚ＳｉＯ２サブ層、１９ｎｍ厚ＺｒＯ２層、２３ｎｍ厚ＳｉＯ２層、９３ｎｍ厚ＺｒＯ２層を含むＵＶ防止反射防止被膜、酸化インジウムスズで構成される６．５ｎｍ厚静電気防止層、並びに８２ｎｍ厚ＳｉＯ２層のみを被膜した。上記被膜は、Ｒｖを０．５９％並びにＲＵＶを３０°で２．５９％及び４５°で３．１％を有する。
【０１４３】
光学性能
ＨｕｎｔｅｒからのＵｌｔｒａＳｃａｎ  Ｐｒｏ分光光度計を使用して、レンズの光学性能を測定し、以下の表に示し、表中、青色遮断％（４２０〜４５０ｎｍ）は、光学物品の前主面に到達する４２０ｎｍ〜４５０ｎｍの範囲の波長を有する光の遮断％を表す。青色遮断％（４２０〜４５０ｎｍ）＝１００−４２０〜４５０ｎｍでの平均透過％。
【０１４４】
【表２】
0006786614.tif 000004
【０１４５】
結果は、本発明による光学物品が選択的に、有害な青色光（４２０ｎｍ〜４５０ｎｍ）の少なくとも１０％を遮断し、概日周期に関与する青色光（４６５ｎｍ〜４９５ｎｍ）の少なくとも９５％を透過することを示す。
【０１４６】
感覚分析
少なくとも、Ｍｏｎｏｙｅｒテストで０．８の表記を有する（すなわち、ライン０．８を読むことが可能である）ような視覚を有する１５人の訓練を受けた審査団により、上記で提案されたレンズを評価した。
【０１４７】
部屋は感覚分析は、ＡＦＮＯＲ  ＮＦ  Ｖ  ０９−１５規格に関して行われる。
【０１４８】
ＩＳＯ規格１３２９９：２００３を使用する。
【０１４９】
審査員は、ＩＳＯ８５８６規格に従って選ばれ形成される。
【０１５０】
室内の照明はＤ６５照明に対応している。また、明るいスポットは白色光に対応している。
【０１５１】
使用される方法論は以下である：
１）試料を比較提示し、
２）ランダムな順序（ラテン方陣）で製品を評価して、順序の影響に起因する摂動を避け、
３）製品を３桁コードのみで識別することにより、製品を匿名化する。
【０１５２】
レンズ透明性基準は、装着者の視点及び観測者の視点で研究した。
【０１５３】
レンズ透明性（装着者）
定義：光を透過させ、装着者の目で鮮鋭に見える
プロトコル：装着者は、鏡で自分を見て、自分が自分の目をはっきりと見えるか否かを見ることにより、レンズの透明性を評価する。尺度：０（透明ではない）〜１０（非常に透明）。
【０１５４】
レンズ透明性（観測者）
定義：光を透過させ、観測者の目で鮮鋭に見える
プロトコル：評価者は、自分の前にいる人物を見て、その人物の目がはっきりと見えるか否かを見ることにより、レンズの透明性を評価する。尺度：０（透明ではない）〜１０（非常に透明）。
【０１５５】
以下に示される結果は、より低い透過率（９０．３％〜９５．５％の範囲のＴｖ、１．８〜２．４７の範囲のｂ＊、例２、例３、例４）を有する中間色を有する光学物品が、より高い透過率（９５．１％〜９８．２％の範囲のＴｖ、５．６０〜８．２３の範囲のｂ＊、比較１〜比較４）を有する黄色を有する光学物品よりも装着者及び／又は観測者により透明であると見られることを示す。
【０１５６】
【表３】
0006786614.tif 000005